(57)【要約】【課題】取扱性がよく、作業場やポッティング部分以外の中空糸膜、ケースを汚染することがなく、ポッティング部に空隙および未溶融部を形成しにくく、ケースの形状を制限することがなく、中空糸膜シート状物自体の製造が簡便であり、中空糸膜モジュールの製造に特殊な装置を用いなくてもよく、中空糸膜シート状物や中空糸膜モジュールの製造時間を短縮できる中空糸膜シート状物、これを用いた中空糸膜モジュールの製造方法を提供する。【解決手段】中空糸膜からなる緯糸１２と、中空糸膜の材料よりも融点の低い材料からなる経糸１４とを編成した中空糸膜シート状物１０；中空糸膜シート状物１０の経糸１４を加熱溶融してポッティング部を形成する中空糸膜モジュールの製造方法。【選択図】図１
2014172019.tif 000002
【特許請求の範囲】
【請求項１】
中空糸膜からなる緯糸と、
前記中空糸膜の材料よりも融点の低い材料からなる経糸とを編成した、中空糸膜シート状物。
【請求項２】
前記経糸が、前記緯糸の少なくとも一方の端部を結束する、請求項１に記載の中空糸膜シート状物。
【請求項３】
複数本の中空糸膜と、該中空糸膜の一部を固定するポッティング部とを有する中空糸膜モジュールの製造方法であって、
請求項１または２に記載の中空糸膜シート状物の経糸を加熱溶融して前記ポッティング部を形成する、中空糸膜モジュールの製造方法。
【請求項４】
前記中空糸膜シート状物の少なくとも一部を束ねてケースに収納した後、前記経糸を加熱溶融する、請求項３に記載の中空糸膜モジュールの製造方法。
【発明の詳細な説明】
【技術分野】
【０００１】
本発明は、中空糸膜シート状物およびこれを用いた中空糸膜モジュールの製造方法に関する。
【背景技術】
【０００２】
複数本の中空糸膜と、中空糸膜が収納されたケースと、中空糸膜の端部を集束してケースに固定する、熱硬化性樹脂の硬化物からなるポッティング部とを有する中空糸膜モジュールが知られている。また、中空糸膜モジュールとしては、耐薬品性、環境負荷低減（廃棄、再生、リサイクル、埋立、焼却等）、取扱性、原材料価格等の観点から、ポッティング部を構成する材料として、熱硬化性樹脂の硬化物の代わりに、熱可塑性樹脂を用いたものが提案されている。
【０００３】
ポッティング部を構成する材料として熱可塑性樹脂を用いた中空糸膜モジュールの製造方法としては、下記の方法が提案されている。
（１）複数本の中空糸膜を束ねた円柱状の中空糸膜束の端部を、熱可塑性樹脂の粉末およびアルコールを含むペーストに浸漬し、引き上げて乾燥させることによって、中空糸膜束の端部に熱可塑性樹脂の粉末を付着させた後、中空糸膜束をケースに収納し、熱可塑性樹脂の粉末を加熱溶融し、冷却固化することによって、ポッティング部を形成する方法（特許文献１、２）。
（２）複数本の中空糸膜を束ねたシート状の中空糸膜束の端部に、熱可塑性樹脂の粉末およびアルコールを含むペーストを塗布し、乾燥させることによって、中空糸膜束の端部に熱可塑性樹脂の粉末を付着させた後、中空糸膜束を円柱状に巻いてケースに収納し、熱可塑性樹脂の粉末を加熱溶融し、冷却固化することによって、ポッティング部を形成する方法（特許文献３）。
【０００４】
しかし、（１）、（２）の方法では、下記の問題がある。
・ペーストの乾燥に時間がかかる。
・中空糸膜束を巻く際や中空糸膜束をケースに収納する際に熱可塑性樹脂の粉末が中空糸膜束の端部から脱落するため、中空糸膜束を取り扱いにくい。
・脱落した熱可塑性樹脂の粉末によって作業場およびポッティング部分以外の中空糸膜ならびケースが汚染される。
・熱可塑性樹脂の粉末が脱落した部分でポッティング部に空隙が形成される。
・熱可塑性樹脂の粉末の付着が不均一のため、熱可塑性樹脂の粉末が足りない部分ではポッティング部に空隙が形成され、熱可塑性樹脂の粉末が過剰な部分では溶融しない。
・ポッティング部の空隙が、通液時の原液側と濾過液側との間で繋がっている場合は、原液が濾過側へ流入して汚染される。
・ポッティング部に空隙が形成されないようにするために、遠心機が必要な場合がある。
・空隙や未溶融部が形成されてもポッティング部を液密にできるように、ポッティング部を厚くする必要がある。
・ケースの形状は円筒状に限られる。
【０００５】
熱可塑性樹脂の粉末を用いない中空糸膜モジュールの製造方法としては、下記の方法が提案されている。
（３）熱可塑性樹脂の帯状シートで中空糸膜束の各中空糸膜の端部を囲い、加熱溶融で一体化した後、ケースに収納してさらに加熱溶融する方法（特許文献４）。
【０００６】
しかし、（３）の方法では、下記の問題がある。
・中空糸膜のフィラメント１本毎、各々個別にフィラメント全周を囲むことは容易ではない。
・帯状シートで中空糸膜の端部を囲うのは容易ではなく、機械化が難しい。
・加熱溶融を二度行うため、工程が多くなる。
【先行技術文献】
【特許文献】
【０００７】
【特許文献１】特開平４−６３１１７号公報
【特許文献２】特開平８−２６６８７２号公報
【特許文献３】特開２００４−６６１６７号公報
【特許文献４】特開平７−８０２５７号公報
【発明の概要】
【発明が解決しようとする課題】
【０００８】
本発明は、取扱性がよく、作業場およびポッティング部分以外の中空糸膜ならびにケースを汚染することがなく、ポッティング部に空隙および未溶融部を形成しにくく、ケースの形状を制限することがなく、中空糸膜シート状物自体の製造が簡便であり、中空糸膜モジュールの製造に特殊な装置を用いなくてもよく、中空糸膜シート状物および中空糸膜モジュールの製造時間を短縮できる中空糸膜シート状物およびこれを用いた中空糸膜モジュールの製造方法を提供する。
【課題を解決するための手段】
【０００９】
本発明の中空糸膜シート状物は、中空糸膜からなる緯糸と、前記中空糸膜の材料よりも融点の低い材料からなる経糸とを編成したものである。
前記経糸は、前記緯糸の少なくとも一方の端部を結束するものであることが好ましい。
【００１０】
本発明の中空糸膜モジュールの製造方法は、複数本の中空糸膜と、該中空糸膜の一部を固定するポッティング部とを有する中空糸膜モジュールの製造方法であって、本発明の中空糸膜シート状物の経糸を加熱溶融して前記ポッティング部を形成することを特徴とする。
中空糸膜モジュールの製造方法においては、前記中空糸膜シート状物の少なくとも一部を束ねてケースに収納した後、前記経糸を加熱溶融することが好ましい。
【発明の効果】
【００１１】
本発明の中空糸膜シート状物は、取扱性がよく、作業場およびポッティング部分以外の中空糸膜ならびにケースを汚染することがなく、ポッティング部に空隙および未溶融部を形成しにくく、ケースの形状を制限することがなく、中空糸膜シート状物自体の製造が簡便であり、中空糸膜シート状物および中空糸膜モジュールの製造時間を短縮できる。
本発明の中空糸膜モジュールの製造方法によれば、中空糸膜シート状物の取扱性がよく、作業場およびポッティング部分以外の中空糸膜ならびにケースが汚染されにくく、ポッティング部に空隙および未溶融部が形成されにくく、ケースの形状が制限されず、特殊な装置が不要であり、製造時間が短縮される。
【図面の簡単な説明】
【００１２】
【図１】本発明の中空糸膜シート状物の一例を示す図である。
【図２】本発明の製造方法で得られる中空糸膜モジュールの一例を示す断面図である。
【図３】中空糸膜シート状物のロール体の一例を示す図である。
【図４】中空糸膜シート状物の経糸を加熱溶融する様子を示す一部断面図である。
【図５】本発明の製造方法で得られる中空糸膜モジュールの他の例を示す斜視図である。
【図６】図５の中空糸膜モジュールの集水部の断面図である。
【図７】中空糸膜シート状物の端部を集水部に挿入した様子を示す断面図である。
【発明を実施するための形態】
【００１３】
＜中空糸膜シート状物＞
図１は、本発明の中空糸膜シート状物の一例を示す図である。
中空糸膜シート状物１０は、１本または複数本の中空糸膜からなる緯糸１２と、中空糸膜の材料よりも融点の低い材料からなる経糸１４とを編成したものであり、緯糸１２を、中空糸膜シート状物１０の幅方向の長さに複数回折り返しながら、両側の折り返し部分を、中空糸膜シート状物１０の長手方向に延びるチェーンステッチの経糸１４にて結束させたラッセル編地である。緯糸１２の両端部以外は、経糸１４にて結束されていない。
【００１４】
（緯糸）
中空糸膜としては、多孔質中空糸膜、非多孔質中空糸膜、多層（二層、三層またはそれ以上）の複合中空糸膜等が挙げられる。支持体（中空編紐、組紐等）によって補強されたものであってもよい。また、均一な内部構造を有する膜であってもよく、不均一な内部構造を有する膜であってもよく、多孔質層と均質層との両方を具備する複合膜であってもよい。
中空糸膜の材料としては、ポリオレフィン（ポリエチレン、ポリプロピレン、ポリ（４−メチルペンテン−１）等）、フッ素系樹脂（ポリテトラフルオロエチレン、ポリフッ化ビニリデン、エチレンテトラフルオロエチレン共重合体等）、ポリスチレン系樹脂、ポリスルフォン系樹脂、ポリエーテルケトン、ポリエーテルエーテルケトン、ポリカーボネイト、セルロース誘導体、ポリアミド、ポリエステル、ポリメタクリレート、ポリアクリレート、これらのうち１種類以上を含む樹脂等が挙げられる。また、これらの樹脂の共重合体や一部に置換基を導入したものであってもよい。耐薬品性や環境負荷への配慮の点から、ポリオレフィンが好ましく、ポッティング加工時の取扱性、使用液への溶出の低さの点から、ポリエチレン、ポリプロピレンが特に好ましい。
【００１５】
緯糸は、モノフィラメントであっても（１本の中空糸膜から構成されていても）よく、マルチフィラメントであっても（複数本の中空糸膜から構成されていても）よい。マルチフィラメントの場合、内外径および／または孔径の異なる中空糸膜を組合わせてもよく、親水性、疎水性等の性状、さらには原材料が異なる中空糸膜を組合わせてもよい。
緯糸の１本あたりの中空糸膜の数（フィラメント数）は、加工方法、フィラメント径に応じて任意に設定すればよく、１本以上であればよく、１〜５０本が好ましく、２〜３６本がより好ましい。フィラメント数が２本以上であれば、編成時間を短縮でき、また、中空糸膜シート状物の単位面積当たりの膜面積（中空糸膜の打ち込み数）を大きくできる。フィラメント数が３６本以下であれば、中空糸膜（フィラメント）間にポッティング部を構成する材料が浸透しやすい。
【００１６】
（経糸）
経糸の材料は、中空糸膜の材料よりも融点の低い材料であり、中空糸膜の形状を維持しつつ、容易にポッティング部を形成できることと、ポッティング部の特性（耐薬品性、機械的強度等）とのバランスの点から、中空糸膜の材料よりも融点が５℃以上低い材料が好ましく、中空糸膜の材料よりも融点が１０〜２０℃以上低い材料がより好ましい。
【００１７】
経糸の材料としては、中空糸膜の材料よりも融点の低く、かつポッティング部を構成し得る材料が挙げられ、具体的には、ポリオレフィン（ポリエチレン、ポリプロピレン、ポリ（４−メチルペンテン−１）等）、フッ素系樹脂（ポリテトラフルオロエチレン、ポリフッ化ビニリデン等）、ポリスチレン系樹脂、ポリスルフォン系樹脂、ポリエーテルケトン、ポリエーテルエーテルケトン、ポリカーボネイト、セルロース誘導体、ポリアミド、ポリエステル、ポリメタクリレート、ポリアクリレート、これらのうち１種類以上を含む樹脂等が挙げられる。また、これらの樹脂の共重合体や一部に置換基を導入したものであってもよい。耐薬品性や環境負荷への配慮の点から、ポリオレフィンが好ましく、ポッティング加工時の取扱性、使用液への溶出の低さの点から、ポリエチレン、ポリプロピレンが特に好ましい。
【００１８】
ポリオレフィンの重量平均分子量は、１０，０００〜５００，０００が好ましく、２０，０００〜２００，０００がより好ましい。ポリオレフィンの重量平均分子量が１０，０００以上であれば、ポッティング部の特性（耐薬品性、機械的強度等）が良好となる。ポリオレフィンの重量平均分子量が１０，０００未満では、得られる中空糸膜モジュールのポッティング部の機械的強度や靭性が不十分となり、長期間の使用に耐え得る耐久性や耐衝撃性等が得られなくなる。ポリオレフィンの重量平均分子量が５００，０００以下であれば、加熱溶融しやすく、空隙の少ないポッティング部を形成しやすい。
【００１９】
経糸は、モノフィラメントであってもよく、マルチフィラメントであってもよい。
経糸の繊度は、５〜１０００デニールが好ましく、１０〜２００デニールがより好ましい。経糸の繊度が１０デニール以上であれば、少ない経糸の編み込み数で十分な厚さのポッティング部を形成しやすい。経糸の繊度が２００デニール以下であれば、空隙や未溶融部が少ないポッティング部を形成しやすく、また、中空糸膜シート状物の単位面積当たりの膜面積（中空糸膜の打ち込み数）を大きくできる。
経糸としては、編成しにくいものの、空隙の少ないポッティング部を形成しやすい点から、フラットヤーンを用いてもよい。
【００２０】
緯糸の一方の折り返し部分（緯糸の一方の端部）あたりの経糸（チェーンステッチ）の数は、経糸の繊度やポッティング部の厚さによって適宜選択すればよい。空隙や未溶融部が極めて少ないポッティングを形成する点からは、経糸の外径を５０μｍ〜１０ｍｍ、経糸の編み込み数を１〜１０００本／ｃｍとすることがが好ましい。編成時間を短縮する点からは、経糸の外径を２００μｍ〜５ｍｍ、経糸の編み込み数を３０〜５００本／ｃｍとすることがが好ましい
【００２１】
（作用効果）
以上説明した本発明の中空糸膜シート状物にあっては、中空糸膜からなる緯糸と、前記中空糸膜の材料よりも融点の低い材料からなる経糸とを編成したものであるため、下記の作用効果を奏する。
・従来の熱可塑性樹脂の粉末の代わりに、中空糸膜の材料よりも融点の低い材料を経糸として編み込んでいるため、材料（経糸）が脱落することがなく、取扱性がよい。
・材料（経糸）が脱落することがないため、作業場およびポッティング部分以外の中空糸膜ならびにケースを汚染することがない。
・従来の熱可塑性樹脂の粉末の代わりに、中空糸膜の材料よりも融点の低い材料を経糸として編み込んでいるため、材料（経糸）の配置が不均一となることがなく、ポッティング部に空隙および未溶融部を形成しにくい。
・経糸の繊度によって、中空糸膜の間隔（中空糸膜の打ち込み数）を制御できる。
・ポッティング部に空隙および未溶融部を形成しにいため、遠心機が必要ではない。
・ポッティング部に空隙および未溶融部を形成しにいため、ポッティング部を必要以上に厚くする必要がない。
・ポッティング部を必要以上に厚くする必要がないため、余分なポッティング部が少なくなり、中空糸膜の端部開口のための切断で除去されるポッティング部（廃棄物）を減らすことができる。
・従来の中空糸膜シート状物では、熱可塑性樹脂の粉末の脱落を抑えるため、巻いた状態でケースに収納する必要があり、ケースは円筒状に限られたが、本発明の中空糸膜シート状物は必ずしも巻く必要はなく、ケースの形状は円筒状に制限されない。
・取扱性がよく、かつ材料の配置が不均一とならないため、小型の中空糸膜モジュールの製造が容易である。
・既存の編み機を利用できるため、中空糸膜シート状物自体の製造が簡便である。
・熱可塑性樹脂の粉末のペーストの塗布工程および乾燥工程が不要となるため、中空糸膜シート状物および中空糸膜モジュールの製造時間を短縮できる。
・熱可塑性樹脂の帯状シートで中空糸膜の端部を囲う工程および帯状シートを加熱溶融して中空糸膜の端部に固定する工程が不要となるため、中空糸膜シート状物および中空糸膜モジュールの製造時間を短縮できる。
【００２２】
（他の実施形態）
なお、本発明の中空糸膜シート状物は、図示例のものに限定はされない。
例えば、経糸を編み込む位置は、図示例のように、中空糸膜シート状物の幅方向の両端部（緯糸の両端部）に限定はされず、ポッティング部を形成する位置に対応した位置であればよい。よって、経糸は、緯糸の一方の端部のみを結束するものであってもよく、緯糸の端部以外を結束するものであってもよい。通常、ポッティング部は中空糸膜シート状物の幅方向の少なくとも一方の端部に形成されることから、経糸は、緯糸の少なくとも一方の端部を結束するものであることが好ましい。
また、ポッティング部を形成する位置以外に経糸を編み込んでもよい。ポッティング部を形成する位置以外に編み込まれる経糸は、中空糸膜の材料よりも融点の低い材料からなるものに限定はされない。
【００２３】
また、中空糸膜シート状物は、図示例のようなラッセル編地に限定はされず、中空糸膜シート状物の幅方向の長さと同じ長さに切断された緯糸を経糸で編み連ねたすだれ編地であってもよい。
【００２４】
＜中空糸膜モジュールの製造方法＞
（第１の実施形態）
図２は、本発明の製造方法で得られる中空糸膜モジュールの一例を示す断面図である。
中空糸膜モジュール２０は、円柱状に束ねられた複数本の中空糸膜２２と、中空糸膜２２が収納され、側部に複数の通液口（図示略）が形成された円筒状のハウジング２４（ケース）と、中空糸膜２２の端部を集束してハウジング２４に固定するポッティング部２６とを有する。
【００２５】
中空糸膜２２は、中空糸膜シート状物１０の緯糸１２に由来し、ポッティング部２６は、中空糸膜シート状物１０の経糸１４に由来する。中空糸膜２２およびポッティング部２６の材料の説明は省略する。
【００２６】
ハウジング２４の材料としては、樹脂材料（ポリエチレン、ポリプロピレン、ポリ（４−メチルペンテン−１）、硬質ポリ塩化ビニル、ポリカーボネート、ポリスルフォン、アクリル樹脂、ＡＢＳ樹脂、変性ポリフェニレンオキサイド等）、金属材料（ステンレススチール等）等が挙げられる。耐薬品性や環境負荷低減（廃棄、再生、リサイクル、埋立、焼却等）の点から、ポリオレフィンが好ましく、ポッティング加工時の取扱性、使用液への溶出の低さの点から、ポリエチレン、ポリプロピレンが特に好ましい。一般水道水を通液する場合は、残留塩素に耐性からポリエチレンが好ましい。
【００２７】
中空糸膜モジュール２０は、下記の工程を経て製造される。
（ａ）中空糸膜からなる緯糸と、中空糸膜の材料よりも融点の低い材料からなる経糸とを編成して中空糸膜シート状物を製造する工程。
（ｂ）中空糸膜シート状物を巻き、ロール体を得る工程。
（ｃ）ロール体をハウジングに収納し、中空糸膜シート状物の経糸を加熱溶融してポッティング部を形成する工程。
（ｄ）必要に応じて、ポッティング部の端面近傍を中空糸膜とともに切断して、中空糸膜の端部を開口させる工程。
【００２８】
（工程（ａ））
緯糸１２を、中空糸膜シート状物１０の幅方向の長さに複数回折り返しながら、両側の折り返し部分を、中空糸膜シート状物１０の長手方向に延びるチェーンステッチの経糸１４にて結束させるラッセル編みによって、図１に示すような中空糸膜シート状物１０を製造する。
【００２９】
（工程（ｂ））
中空糸膜シート状物１０を経糸１４の長さ方向に向かって巻き、図３に示すような円柱状のロール体１６とする。
中空糸膜の集束率を上げるために、複数枚の中空糸膜シート状物１０を重ねて巻いてもよい。
【００３０】
（工程（ｃ））
図４に示すように、ロール体１６を円筒状のハウジング２４に収納し、加熱体としてヒータ３０を用いて、ロール体１６の端面側およびハウジング２４の側面側のいずれか一方または両方から経糸１４を加熱溶融してポッティング部２６を形成する。経糸１４の温度をできるだけ均一にし、ポッティング部における空隙や未溶融部をできるだけ少なくする点からは、ロール体１６の端面側およびハウジングの側面側の両方から経糸１４を加熱することが好ましい。
【００３１】
加熱体による加熱方法としては、緯糸１２の端面方向から加熱する方法、ハウジング２４の周囲方向からの加熱する方法、またはこれらを組合わせた加熱方法が挙げられ、これらのいずれの方法を用いても差し支えない。溶融含浸される時の経糸１４の温度を極力均一にし、経糸１４の溶融粘度を極力均一にすることが、緯糸１２間への均一な含浸を可能にし、得られた中空糸膜モジュール２０のポッティング部２６におけるリークの防止を可能にする。
したがって、経糸１４の温度は、緯糸１２の繊維軸方向、またはこれに垂直な断面方向に拘らず一定であることが好ましい。また、経糸１４を加熱溶融させるために必要な加熱熱量は、経糸１４以外の物質に極力伝熱浪費されないことが重要である。このため、本発明では、ハウジング２４の肉厚を、ハウジング２４の外径の１／１０以下にすることが好ましい。
【００３２】
加熱温度は、経糸１４の材料の融点以上であり、融点以上緯糸１２の融点以下が好ましい。
加熱時間は、ポッティング部２６の大きさ等に応じて、経糸１４が十分に溶融される時間とする。
なお、加熱にあたってはハウジング２４を回転させ、端部に遠心力を与えることによって、加熱溶融した経糸１４の緯糸１２間への含浸を向上させてポッティング部２６を形成させてもよい。
加熱溶融後は、強制的に冷却して材料を固化させてもよく、常温で放置して材料を固化させてもよい。
【００３３】
（工程（ｄ））
ポッティング部２６を冷却して、流動性がなくなったところで、外部に面したポッティング部２６の端面近傍を、中空糸膜２２およびハウジング２４とともに切断して、中空糸膜２２の端部を開口させる。ポッティング部２６の形状は、ハウジング２４とそのハウジング２４をセットする冶具の形状で任意の形状とすることができる。形状によってはポッティング部２６がハウジング２４から突出した形態となり、この場合、ポッティング部２６および中空糸膜２２部分のみカットすることができ、ハウジング２４と共に切断しない形状とすることもできる。
工程（ａ）の段階で中空糸膜の端部（緯糸１２の折り返し部分）をあらかじめ切断して開口させた場合、工程（ｄ）は不要である。本発明の製造方法においては、加熱溶融した経糸１４の材料が、従来の液状の熱硬化性樹脂に比べて中空糸膜の端部開口を閉塞しにくい。
【００３４】
（第２の実施形態）
図５は、本発明の製造方法で得られる中空糸膜モジュールの他の例を示す斜視図であり、図６は、図５の中空糸膜モジュールの集水部の断面図である。
中空糸膜モジュール４０は、シート状に引き揃えられた複数の中空糸膜４２と、中空糸膜４２の端部が収納された長尺の集水部４４（ケース）と、中空糸膜４２の端部を集水部４４に固定するポッティング部４６とを有する。
【００３５】
中空糸膜４２は、中空糸膜シート状物１０の緯糸１２に由来し、ポッティング部４６は、中空糸膜シート状物１０の経糸１４に由来する。中空糸膜４２およびポッティング部４６の材料の説明は省略する。
【００３６】
集水部４４は、内部に内部路４８が形成された断面Ｕ字形の筒状体である。集水部４４の少なくとも一方の端部には、内部路４８に連通し、外部に開口した配管５０が設けられている。
集水部４４の側面には、中空糸膜４２の端部をあらかじめ開口状態とした開口端部を内部路４８に収納するための挿入口となるスリット状の開口部５２が形成され、この開口部５２の周囲を囲むように、ポッティング部４６の垂れ防止のための堰５４が集水部４４と一体になって形成されている。堰５４に囲まれた部分が、ポッティング部４６を形成するための空間となる。
【００３７】
集水部４４の材料としては、樹脂材料（ポリエチレン、ポリプロピレン、ポリ（４−メチルペンテン−１）、ポリスチレン、硬質ポリ塩化ビニル、ポリカーボネート、ポリスルフォン、アクリル樹脂、ＡＢＳ樹脂、変性ポリフェニレンオキサイド（ＰＰＯ）等）、金属材料（ステンレス、チタン、アルミニウム、真鍮、鉄、金、銀、銅、他合金等）等が挙げられる。
【００３８】
中空糸膜モジュール４０は、下記の工程を経て製造される。
（ａ）中空糸膜からなる緯糸と、中空糸膜の材料よりも融点の低い材料からなる経糸とを編成して中空糸膜シート状物を製造する工程。
（ｃ）中空糸膜シート状物の幅方向の端部を集水部に収納し、中空糸膜シート状物の経糸を加熱溶融してポッティング部を形成する工程。
【００３９】
（工程（ａ））
緯糸１２を、中空糸膜シート状物１０の幅方向の長さに複数回折り返しながら、両側の折り返し部分を、中空糸膜シート状物１０の長手方向に延びるチェーンステッチの経糸１４にて結束させるラッセル編みによって、中空糸膜シート状物１０を製造する。中空糸膜の端部（緯糸１２の折り返し部分）をあらかじめ切断して開口させておく。
経糸１４としては、堰５４に囲まれた部分にポッティング部４６が形成されるように、繊度の大きいものを用いることが好ましく、経糸１４の位置は、中空糸膜シート状物１０の幅方向の端部を集水部４４に収納した際に、堰５４に囲まれた部分となるような位置が好ましい。
【００４０】
（工程（ｃ））
図７に示すように、中空糸膜シート状物１０の幅方向の端部を、集水部４４の開口部５２から中空糸膜４２の開口端部が集水部４４の内部路４８に位置するように挿入する。ヒータ（図示略）を用いて経糸１４を加熱溶融して、図６に示すように堰５４に囲まれた部分にポッティング部４６を形成する。
加熱温度は、経糸１４の材料の融点以上であり、緯糸１２の融点以下が好ましい。
加熱時間は、ポッティング部４６の大きさ等に応じて、経糸１４が十分に溶融される時間とする。
加熱溶融後は、強制的に冷却して材料を固化させてもよく、常温で放置して材料を固化させてもよい。
さらには、集水部４４の開口部５２に挿入された中空糸膜シート状物１０の、開口部５２近傍に経糸１４を集中させて加熱溶融させ、まず、開口部５２のみが封鎖された状態し、その後、経糸１４と同じ材料を別途加熱溶融させて集水部４４の堰５４に囲まれた部分に流し込み充填させ、ポッティング部４６を形成させることもできる。
【００４１】
（作用効果）
以上説明した本発明の中空糸膜モジュールの製造方法にあっては、本発明の中空糸膜シート状物の経糸を加熱溶融してポッティング部を形成しているため、中空糸膜シート状物の取扱性がよく、作業場およびポッティング部分以外の中空糸膜ならびにケースが汚染されにくく、ポッティング部に空隙および未溶融部が形成されにくく、ケースの形状が制限されず、特殊な装置が不要であり、製造時間が短縮される。
【００４２】
（他の実施形態）
なお、本発明の中空糸膜モジュールの製造方法は、第１の実施形態および第２の実施形態に限定はされない。
例えば、中空糸膜シート状物をケースに収納することなく、経糸を加熱溶融してポッティング部を形成してもよい。あらかじめポッティング部を形成した後、ポッティング部付き中空糸膜シート状物をケース等に収納し、固定してもよい。
ケースは、円筒状のハウジングや長尺の集水部に限定されず、様々な形状のハウジングや集水部であってもよい。また、中空糸膜の少なくとも一部を収納できるものであればよく、ハウジングや集水部以外もの（固定部材等）であってもよい。
【産業上の利用可能性】
【００４３】
本発明の中空糸膜シート状物は、中空糸膜モジュールの製造に用いる中空糸膜シート状物として有用である。
【符号の説明】
【００４４】
１０  空糸膜シート状物
１２  緯糸
１４  経糸
１６  ロール体
２０  中空糸膜モジュール
２２  中空糸膜
２４  ハウジング
２６  ポッティング部
３０  ヒータ
４０  中空糸膜モジュール
４２  中空糸膜
４４  集水部
４６  ポッティング部
４８  内部路
５０  配管
５２  開口部
５４  堰
【図１】
2014172019.tif 000003
【図２】
2014172019.tif 000004
【図３】
2014172019.tif 000005
【図４】
2014172019.tif 000006
【図５】
2014172019.tif 000007
【図６】
2014172019.tif 000008
【図７】
2014172019.tif 000009